(57)【要約】本発明は電解槽において気体状の生成物を発生させるための電極に関し、この電極は少なくとも二つの触媒組成物で被覆された金属の支持体を含み、最も外側の触媒組成物は化学的または物理的気相析出法によって堆積され、そして白金族金属の群から選択される貴金属またはその酸化物を含む組成を有する。【選択図】なし【特許請求の範囲】
【請求項１】
電気化学セルにおいて気体状の生成物を発生させるための電極であって、この電極は少なくとも一つの第一の触媒組成物と外側の触媒組成物で被覆されたバルブ金属の支持体からなり、前記少なくとも一つの第一の触媒組成物は、バルブ金属またはスズまたはこれらの酸化物と白金族金属から選択される貴金属またはその単独か混合での酸化物との混合物を含み、前記少なくとも一つの第一の触媒組成物は先駆物質の熱分解によって得られ、前記外側の触媒組成物は化学的または物理的気相析出法によって堆積され、前記少なくとも一つの第一の触媒組成物における貴金属の量は５ｇ/ｍ２よりも多く、そして前記外側の触媒組成物における貴金属の量は０．１〜３．０ｇ/ｍ２の範囲である、前記電極。
【請求項２】
前記少なくとも一つの第一の触媒組成物はチタン、イリジウムおよびルテニウムを含む、請求項１に記載の電極。
【請求項３】
前記外側の触媒組成物はルテニウムおよび／またはイリジウムを含む、請求項１に記載の電極。
【請求項４】
前記少なくとも一つの第一の触媒組成物における特定の貴金属の使用量は６〜８ｇ/ｍ２であり、そして前記外側の触媒組成物における特定の貴金属の使用量は１．５〜２．５ｇ/ｍ２である、請求項１から３のいずれかに記載の電極。
【請求項５】
前記外側の触媒組成物を化学的または物理的気相析出法によって堆積することを含む、請求項１から４のいずれかに記載の電極を製造するための方法。
【請求項６】
前記外側の触媒組成物を、白金属の群から選択される貴金属の反応性スパッタリングによって酸化物の混合物として堆積することを含む、請求項１から４のいずれかに記載の電極を製造するための方法。
【請求項７】
金属の支持体と使用済みの触媒被覆からなる使用済みの電極を再活性化するための方法であって、前記使用済みの触媒被覆の上にイリジウムとルテニウムの反応性スパッタリングによって外側の触媒組成物を酸化物の混合物として堆積することを含む、前記方法。
【請求項８】
白金属の群から選択される貴金属またはその単独か混合での酸化物を含む外側の触媒組成物を化学的または物理的気相析出法によって堆積することを含む、請求項７に記載の使用済みの電極を再活性化するための方法。
【請求項９】
隔膜またはダイヤフラムによって分離されたカソードを含むカソード区画とアノードを含むアノード区画を有する電解槽であって、前記アノード区画にアルカリ塩化物のブラインが供給され、前記アノード区画の前記アノードは請求項１から４のいずれかに記載の電極である、前記電解槽。
【発明の詳細な説明】
【技術分野】
【０００１】
本発明は電解槽におけるアノードとして、例えば塩素-アルカリ電解槽における塩素発生用のアノードとして操作するのに適した電極に関する。
【背景技術】
【０００２】
電気分解の用途において触媒被覆を備えた金属製電極を使用することは、当分野で公知である。貴金属またはそれらの酸化物を主成分とする被覆を備えた金属の支持体からなる電極は、例えば、水またはアルカリ塩化物の電気分解プロセスにおいて水素を発生させるためのカソードとして用いられ、また種々の電気冶金プロセスにおいて酸素を発生させるためやアルカリ塩化物の電気分解において塩素を発生させるためのアノードとして用いられる。この種の電極は熱過程によって製造することができ、すなわち、堆積すべき金属の先駆物質を含む溶液の適当な熱分解や、適当な電解浴からのガルバニ電着、あるいは溶射法やプラズマスプレー法または化学（または物理）気相析出法による直接の金属被覆によって製造することができる。
【０００３】
例えば、塩素と苛性ソーダを製造することを目的とする塩化ナトリウムのブラインの電気分解は、アノードで塩素を発生させる反応の過電圧を低下させるために二酸化ルテニウム（ＲｕＯ２）の表面層で活性化されたチタンまたはその他のバルブ金属の支持体からなるアノードを用いて、しばしば行うことができる。このタイプの電気分解については、ルテニウム、イリジウムおよびチタンの酸化物の混合物を主成分とする触媒配合物も知られていて、それらは全て、アノードで塩素を発生させる反応の過電圧を低下させることができる。
【０００４】
この種の電極は一般に、熱過程によって製造される。
【０００５】
気相析出法によって支持体の上に触媒配合物を堆積させることができ、この方法は、被覆の堆積パラメーターを極めて正確に制御することができるという利点を有する。しかし、これらは基本的にバッチ（回分）タイプの加工であることによって特徴づけられ、単一のピースを処理することを可能にするためには、支持体を適当な堆積チャンバの中に装填する必要があり、このチャンバを数時間継続する緩やかな圧力降下過程に置かなければならない。プロセスの顕著な継続時間（必要な貴金属の量に応じて、通常は数時間を要する）に加えて、大量の触媒被覆を付与することによって、寿命が非常に短い被覆がもたらされる。
【発明の概要】
【０００６】
本発明の様々な態様が、添付する特許請求の範囲に示されている。
【０００７】
第一の態様において、本発明は電解槽において気体状の生成物を発生させるための電極に関し、この電極は少なくとも一つの第一の触媒組成物と外側の触媒組成物で被覆されたバルブ金属の支持体からなり、前記少なくとも一つの第一の触媒組成物は、バルブ金属の酸化物またはスズの酸化物と白金属（ＰＭ）の群から選択される貴金属またはその単独か混合での酸化物との混合物を含み、前記少なくとも一つの第一の触媒組成物は先駆物質の熱分解によって得られ、前記外側の触媒組成物は白金属の群から選択される貴金属またはその単独か混合での酸化物を含み、前記外側の触媒組成物は化学的または物理的気相析出法によって堆積され、前記第一の触媒組成物における貴金属の量は表面について５ｇ/ｍ２よりも多く、そして前記外側の触媒組成物における貴金属の量は表面について０．１〜３．０ｇ/ｍ２の範囲である。
【０００８】
驚くべきことに、発明者らは、特定の性質を有する一つの最後の触媒層を化学的または物理的気相を介して堆積させることによって、寿命と電位の低下の両者について予期せざる特徴を有する電極が得られることを見いだした。
【発明を実施するための形態】
【０００９】
一つの態様において、本発明に係る電極の第一の触媒組成物は、チタン、イリジウム、ルテニウムを金属または酸化物の形で含んでいる。
【００１０】
一つの態様において、外側の触媒組成物はルテニウムおよび／またはイリジウムを金属または酸化物の形で含んでいる。
【００１１】
一つの態様において、第一の触媒組成物における特定の貴金属の使用量は６〜８ｇ/ｍ２の範囲であり、そして外側の触媒組成物における特定の金属の使用量は１．５〜２．５ｇ/ｍ２の範囲である。
【００１２】
別の態様において、本発明は電極を製造する方法に関し、この方法は、外側の触媒組成物を化学的または物理的気相析出法によって堆積することを含み、好ましくは、これを白金属の群から選択される貴金属の反応性スパッタリングによって行う。
【００１３】
さらなる態様において、本発明は使用された電極を再活性化することに関し、これは、白金属の群から選択される貴金属またはその単独か混合での酸化物を含む外側の触媒組成物を、化学的または物理的気相析出法によって堆積することを含む。
【００１４】
さらなる態様において、本発明はアルカリ塩化物溶液の電解槽、例えば塩素と苛性ソーダを製造することを目的とする塩化ナトリウムのブラインの電解槽に関し、これは上述した電極の上で塩素のアノード生成（陽極生成）を行うものである。
【実施例】
【００１５】
以下の実施例は本発明の特定の態様を証明するために提示されるものであり、本発明の実行可能性は特許請求の範囲に記載された数値の範囲内で十分に実証されている。当業者であれば、実施例において開示された組成と技術は本発明を実施するために十分に機能するものであることが発明者によって見いだされた組成と技術を示していることを理解するべきであるが、しかるに、当業者であれば、本明細書の開示に照らして、開示された特定の態様において多くの変更を行うことができて、それでもなお、本発明の範囲から逸脱することなく、同様の結果または類似する結果が得られることを理解するべきである。
【００１６】
比較例１
１０ｃｍ×１０ｃｍの大きさのチタンメッシュのサンプルにコランダムを吹き付け、残った部分に圧縮空気を噴射して洗浄した。次いで、このサンプルについて、超音波浴中でアセトンを用いて約１０分にわたって脱脂を行った。乾燥した後、サンプルを２５０ｇ/ｌのＮａＯＨと５０ｇ/ｌのＫＮＯ３を含む水溶液の中に約１００℃で１時間にわたって浸漬した。このアルカリ処理を行った後、サンプルを脱イオン水の中で６０℃で３回すすぎ洗いし、このとき一回毎に水を替えた。最後のすすぎ洗いは、少量のＨＣｌ（溶液１リットル当り約１ｍｌ）を加えて行った。空気による乾燥を行い、ＴｉＯｘの薄膜が成長したことによる褐色の色合いの形成が観察された。次いで、ＨＣｌで酸性化した水と２-プロパノールの混合物中にＲｕＣｌ３・３Ｈ２Ｏ、Ｈ２ＩｒＣｌ６・６Ｈ２Ｏ、ＴｉＣｌ３を含み、金属について３６％Ｒｕ、２０％Ｉｒ、４４％Ｔｉのモル組成を有する水性アルコール溶液を１００ｍｌ調製した。
【００１７】
溶液を５回の被覆としてはけ塗りすることによって、チタンメッシュのサンプルに塗布し、それぞれの被覆を施した後、１００〜１１０℃で約１０分間の乾燥を行い、その後、４５０℃で１５分間の熱処理を行った。後続の被覆を塗布する前に、そのたびにサンプルを空気中で冷却した。
【００１８】
全ての手順の最後に、金属についてのＲｕおよびＩｒの合計として表して、９ｇ/ｍ２の貴金属の総含有量が得られた。
【００１９】
このようにして得られた電極を、サンプル番号１と定めた。
【００２０】
比較例２
１０ｃｍ×１０ｃｍの大きさのチタンメッシュのサンプルにコランダムを吹き付け、残った部分に圧縮空気を噴射して洗浄した。次いで、このサンプルについて、超音波浴中でアセトンを用いて約１０分にわたって脱脂を行った。乾燥した後、サンプルを２５０ｇ/ｌのＮａＯＨと５０ｇ/ｌのＫＮＯ３を含む水溶液の中に約１００℃で１時間にわたって浸漬した。このアルカリ処理を行った後、サンプルを脱イオン水の中で６０℃で３回すすぎ洗いし、このとき一回毎に水を替えた。最後のすすぎ洗いは、少量のＨＣｌ（溶液１リットル当り約１ｍｌ）を加えて行った。空気による乾燥を行い、ＴｉＯｘの薄膜が成長したことによる褐色の色合いの形成が観察された。
【００２１】
次いで、このメッシュのサンプルを反応性スパッタリング装置の真空チャンバの中に入れた。
【００２２】
２０％アルゴンとの酸素の混合物を供給して動的真空度が約５０−４ミリバールに達したとき、スパッタリングターゲットを次の出力で分極させた：ルテニウム３５Ｗ、イリジウム２４Ｗ、チタン２５０Ｗ。ターゲットと電極基板の間隙は約１０センチメートルであった。
【００２３】
２２０分の総継続時間にわたって、チタンのメッシュの両面について交互に同じ条件で堆積の工程を実施した。このようにして得られた電極において、約１ミクロンの触媒被覆が形成され、貴金属の総含有量は、金属についてのＲｕおよびＩｒの合計として表して、約９ｇ/ｍ２であった。
【００２４】
このようにして得られた電極を、サンプル番号２と定めた。
【００２５】
実施例１
１０ｃｍ×１０ｃｍの大きさのチタンメッシュのサンプルにコランダムを吹き付け、残った部分に圧縮空気を噴射して洗浄した。次いで、このサンプルについて、超音波浴中でアセトンを用いて約１０分にわたって脱脂を行った。乾燥した後、サンプルを２５０ｇ/ｌのＮａＯＨと５０ｇ/ｌのＫＮＯ３を含む水溶液の中に約１００℃で１時間にわたって浸漬した。このアルカリ処理を行った後、サンプルを脱イオン水の中で６０℃で３回すすぎ洗いし、このとき一回毎に水を替えた。最後のすすぎ洗いは、少量のＨＣｌ（溶液１リットル当り約１ｍｌ）を加えて行った。空気による乾燥を行い、ＴｉＯｘの薄膜が成長したことによる褐色の色合いの形成が観察された。
【００２６】
次いで、ＨＣｌで酸性化した水と２-プロパノールの混合物中にＲｕＣｌ３・３Ｈ２Ｏ、Ｈ２ＩｒＣｌ６・６Ｈ２Ｏ、ＴｉＣｌ３を含む水性アルコール溶液を１００ｍｌ調製した。この溶液は、金属について３６％Ｒｕ、２０％Ｉｒ、４４％Ｔｉのモル組成を有する。
【００２７】
溶液を５回の被覆としてはけ塗りすることによって、チタンメッシュのサンプルに塗布し、それぞれの被覆を施した後、１００〜１１０℃で約１０分間の乾燥を行い、その後、４５０℃で１５分間の熱処理を行った。後続の被覆を塗布する前に、そのたびにサンプルを空気中で冷却した。
【００２８】
全ての手順の最後に、金属についてのＲｕおよびＩｒの合計として表して、７ｇ/ｍ２の貴金属の総含有量が得られた。
【００２９】
次いで、この半完成品としての電極を反応性スパッタリング装置の真空チャンバの中に入れた。
【００３０】
２０％アルゴンとの酸素の混合物を供給して動的真空度が約１００−４ミリバールに達したとき、スパッタリングターゲットを次の出力で分極させた：ルテニウム３０Ｗ、イリジウム３５Ｗ。ターゲットと電極基板の間隙は約１０センチメートルであった。得られる被覆に最適な特性を付与するために、基板に対してさらに約１５０Ｖの残りの分極化を行った。
【００３１】
４０分の総継続時間にわたって、電極の両面について交互に同じ条件で堆積の工程を実施した。このようにして得られた電極は約０．１μｍの厚さの外側の触媒被覆を有し、貴金属の総含有量は、金属についてのＲｕおよびＩｒの合計として表して、約９ｇ/ｍ２であった。
【００３２】
このようにして得られた電極を、サンプル番号３と定めた。
【００３３】
以上の実施例のサンプルを、２００ｇ/ｌの濃度の塩化ナトリウムのブラインを入れた実験室用電解槽の中でｐＨを３に厳密に制御しながら塩素を発生させるためのアノードとして、特徴づけした。４ｋＡ/ｍ２の電流密度で測定した塩素の過電圧と生成した塩素中の酸素の体積パーセントを、表１に報告する。
【００３４】
【表１】
2014505166.tif 000002
【００３５】
同様に、以上の実施例のサンプルについて耐久試験を行った。この耐久試験は、電解液の濃度と温度についての工業上の電解条件の下での独立した電解槽におけるシミュレーションを行うものであるが、ただし、実験上の反応性を促進するために、電流密度を標準の値よりも２〜３倍高い値まで適宜増大させた。
【００３６】
単位電流当りに減少した貴金属の量を、表２に報告する。
【００３７】
【表２】
2014505166.tif 000003
【００３８】
以上の説明は本発明を限定することを意図しておらず、本発明はその範囲から逸脱することなく様々な態様に従って用いることができ、本発明の範囲は添付する特許請求の範囲によって一義的に確定される。
【００３９】
本出願の明細書と特許請求の範囲の全体を通して、「含む」という用語は、他の要素または付加物の存在を排除することを意図していない。
【００４０】
文献中の検討事項、法令、資料、デバイス、記事、その他同種類のものは、単に本発明のための背景を提供するという目的のために本明細書に含まれる。これらの事項の何らかのもの、あるいはそれらの全てが先行技術の基礎の部分を形成していたか、あるいは、それらが、本出願の各々の請求項の優先日の前に、本発明に関連する分野において一般的な共通認識になっていた、ということは示唆されないし、表明されてもいない。
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
電気化学セルにおいて気体状の生成物を発生させるための電極であって、この電極は少なくとも一つの第一の触媒組成物と外側の触媒組成物で被覆されたバルブ金属の支持体からなり、前記少なくとも一つの第一の触媒組成物は、バルブ金属またはスズまたはこれらの酸化物と白金族金属から選択される貴金属またはその単独か混合での酸化物との混合物を含み、前記少なくとも一つの第一の触媒組成物は先駆物質の熱分解によって得られ、前記外側の触媒組成物は化学的または物理的気相析出法によって堆積され、前記少なくとも一つの第一の触媒組成物における貴金属の量は５ｇ/ｍ２よりも多く、そして前記外側の触媒組成物における貴金属の量は０．１〜３．０ｇ/ｍ２の範囲である、前記電極。
【請求項２】
前記少なくとも一つの第一の触媒組成物はチタン、イリジウムおよびルテニウムを含む、請求項１に記載の電極。
【請求項３】
前記外側の触媒組成物はルテニウムおよび／またはイリジウムを含む、請求項１に記載の電極。
【請求項４】
前記少なくとも一つの第一の触媒組成物における特定の貴金属の使用量は６〜８ｇ/ｍ２であり、そして前記外側の触媒組成物における特定の貴金属の使用量は１．５〜２．５ｇ/ｍ２である、請求項１から３のいずれかに記載の電極。
【請求項５】
前記外側の触媒組成物を化学的または物理的気相析出法によって堆積することを含む、請求項１から４のいずれかに記載の電極を製造するための方法。
【請求項６】
前記外側の触媒組成物を、白金属の群から選択される貴金属の反応性スパッタリングによって酸化物の混合物として堆積することを含む、請求項５に記載の電極を製造するための方法。
【請求項７】
金属の支持体と使用済みの触媒被覆からなる使用済みの電極を再活性化するための方法であって、白金属の群から選択される貴金属またはその単独か混合での酸化物を含む外側の触媒組成物を化学的または物理的気相析出法によって堆積することを含み、前記外側の触媒組成物における貴金属の量は０．１〜３．０ｇ/ｍ２の範囲である、前記方法。
【請求項８】
前記使用済みの触媒被覆の上にイリジウムとルテニウムの反応性スパッタリングによって前記外側の触媒組成物を酸化物の混合物として堆積することを含む、請求項７に記載の使用済みの電極を再活性化するための方法。
【請求項９】
隔膜またはダイヤフラムによって分離されたカソードを含むカソード区画とアノードを含むアノード区画を有する電解槽であって、前記アノード区画にアルカリ塩化物のブラインが供給され、前記アノード区画の前記アノードは請求項１から４のいずれかに記載の電極である、前記電解槽。
【国際調査報告】
2014505166.tif 000004
2014505166.tif 000005
2014505166.tif 000006
2014505166.tif 000007